(57)【特許請求の範囲】
【請求項１】
エチレン単独重合体、または、エチレンと炭素数３〜２０のα−オレフィンとの共重合体であって、下記条件（イ）〜（ニ）並びに（ト）を満たすものであることを特徴とするエチレン系重合体。
（イ）１９０℃における２１．６ｋｇ荷重でのメルトインデックス（ＨＬＭＩ）が０．１〜１０００ｇ／１０分。
（ロ）密度（ｄ）が０．９３５〜０．９８５ｇ／ｃｍ3
（ハ）ＨＬＭＩとｄの関係が下記式（ｉ）を満たす。
ｄ≧０．００９００×Ｌｏｇ（ＨＬＭＩ）＋０．９５１・・・（ｉ）
（ニ）耐環境応力亀裂性（ＥＳＣＲ）と曲げ弾性率（Ｍ）の関係が下記式（ｉｉ）を満たす。
Ｍ≧−７３１０×Ｌｏｇ（ＥＳＣＲ）＋３２３００・・・（ｉｉ）
（ト）ＧＰＣ−Ｍａｌｌｓ測定から得られた結果を、散乱角度を０°に外挿したレイリー比（Rayleigh ratio）を用いたクロマトグラムにおいて、本測定から計算した分子量が１００万以上の成分の当クロマトグラムの面積分率（Ｍｃ値）が、５％以上、３０％以下である。
【請求項２】
上記条件（イ）の１９０℃における２１．６ｋｇ荷重でのメルトインデックス（ＨＬＭＩ）が１〜１００ｇ／１０分であることを特徴とする請求項１記載のエチレン系重合体。
【請求項３】
上記条件（ハ）のＨＬＭＩとｄの関係が下記式（ｉ−１）を満たすことを特徴とする請求項１または２記載のエチレン系重合体。
ｄ≧０．００６９７×Ｌｏｇ（ＨＬＭＩ）＋０．９５６・・・（ｉ−１）
【請求項４】
曲げ弾性率（Ｍ）が１５０００ｋｇｆ／ｃｍ2以上であることを特徴とする請求項１〜３のいずれか１項に記載のエチレン系重合体
【請求項５】
耐環境応力亀裂性（ＥＳＣＲ）が５００時間以上であることを特徴とする請求項１〜４のいずれか１項に記載のエチレン系重合体。
【請求項６】
上記条件（イ）〜（ニ）並びに（ト）に加え、下記条件（ホ）、（ヘ）を満たすことを特徴とする請求項１〜５のいずれか１項に記載のエチレン系重合体。
（ホ）ゲル・パーミエーション・クロマトグラフィー（ＧＰＣ）測定による分子量分布曲線における最大ピーク位置の分子量（Ｍ１max）が、下記式（iii）の関係を満たす。
Ｌｏｇ（Ｍ１max）≦−０．３０７×Ｌｏｇ（ＨＬＭＩ）＋４．８７・・・（iii）
（ヘ）示差熱分析（ＤＳＣ）で測定される融点（Ｔｍ）とｄが、下記式（ｉｖ）を満たす。
Ｔｍ≦５３８ｄ−３７８・・・（ｉｖ）
【請求項７】
上記条件（イ）〜（ニ）並びに（ト）に加え、ＧＰＣで測定した数平均分子量（Ｍｎ）と重量平均分子量（Ｍｗ）の比（Ｍｗ／Ｍｎ）が７より大きいことを特徴とする請求項１〜６のいずれか１項に記載のエチレン系重合体。
【請求項８】
［Ａ］共役五員環配位子を少なくとも１個有する周期表４族遷移金属化合物及び［Ｂ］イオン交換性層状珪酸塩を含む触媒の存在下、エチレンの単独重合またはエチレンと炭素数３〜２０のα−オレフィンとの共重合を単一の重合器でおこなう際に、有機アルミニウム化合物を、成分［Ｂ］に対する該有機アルミニウム化合物中のアルミニウムの比が４．０〜１００（ｍｍｏｌ−Ａｌ／ｇ−［Ｂ］）となる範囲で使用し、かつ、水素量を、スラリー重合系の気相部におけるエチレンに対するモル比で０．０５〜５．０％の範囲とすることによって得られる請求項１〜７のいずれか１項に記載のエチレン系重合体。
【請求項９】
［Ａ］共役五員環配位子を少なくとも１個有する周期表４族遷移金属化合物及び［Ｂ］イオン交換性層状珪酸塩を含む触媒の存在下、エチレンの単独重合またはエチレンと炭素数３〜２０のα−オレフィンとの共重合を単一の重合器でおこなう際に、成分［Ｂ］としてＣｒ2+、Ｃｒ3+、Ｃｒ4+，Ｃｒ5+又はＣｒ6+を含有するクロム塩で処理されたイオン交換性層状珪酸塩を使用し、有機アルミニウム化合物を、成分［Ｂ］に対する該有機アルミニウム化合物中のアルミニウムの比が４．０〜１００（ｍｍｏｌ−Ａｌ／ｇ−［Ｂ］）となる範囲で使用し、かつ、水素量を、スラリー重合系の気相部におけるエチレンに対するモル比で０．０５〜５．０％の範囲とすることによって得られる請求項１〜８のいずれか１項に記載のエチレン系重合体。
【請求項１０】
請求項１〜９のいずれか１項に記載のエチレン系重合体を射出成形、圧縮射出成形、回転成形、押出成形、中空成形又はブロー成形してなるエチレン系重合体の成形体。
【請求項１１】
［Ａ］共役五員環配位子を少なくとも１個有する周期表４族遷移金属化合物及び［Ｂ］イオン交換性層状珪酸塩を含む触媒の存在下、エチレンの単独重合またはエチレンと炭素数３〜２０のα−オレフィンとの共重合を単一の重合器でおこなう際に、有機アルミニウム化合物を、成分［Ｂ］に対する該有機アルミニウム化合物中のアルミニウムの比が４．０〜１００（ｍｍｏｌ−Ａｌ／ｇ−［Ｂ］）となる範囲で使用し、かつ、水素量を、スラリー重合系の気相部におけるエチレンに対するモル比で０．０５〜５．０％の範囲とすることを特徴とする請求項１〜９のいずれか１項に記載のエチレン系重合体の製造方法。
【請求項１２】
［Ａ］共役五員環配位子を少なくとも１個有する周期表４族遷移金属化合物及び［Ｂ］イオン交換性層状珪酸塩を含む触媒の存在下、エチレンの単独重合またはエチレンと炭素数３〜２０のα−オレフィンとの共重合を単一の重合器でおこなう際に、成分［Ｂ］としてＣｒ2+、Ｃｒ3+、Ｃｒ4+，Ｃｒ5+又はＣｒ6+を含有するクロム塩で処理されたイオン交換性層状珪酸塩を使用し、有機アルミニウム化合物を、成分［Ｂ］に対する該有機アルミニウム化合物中のアルミニウムの比が４．０〜１００（ｍｍｏｌ−Ａｌ／ｇ−［Ｂ］）となる範囲で使用し、かつ、水素量を、スラリー重合系の気相部におけるエチレンに対するモル比で０．０５〜５．０％の範囲とすることを特徴とする請求項１〜９のいずれか１項に記載のエチレン系重合体の製造方法。
【発明の詳細な説明】
【０００１】
【発明の属する技術分野】
本発明は、新規なエチレン系重合体に関する。詳しくは、従来公知のエチレン系重合体に比較して、機械的特性、特に耐環境応力亀裂性（ＥＳＣＲ）と剛性のバランスに優れ、更には、押出成形、真空成形、フィルム成形、中空成形などにおいて、成形加工特性にも優れたエチレン系重合体に関するものである。
【０００２】
【従来の技術】
近年、各種工業分野において、プラスチック製のパイプ、フィルム、射出成型体、及び中空成形体が盛んに用いられるようになった。特に安価・軽量であり、成形加工性、耐薬品性・リサイクル性に優れるなどの理由からポリエチレン系樹脂が広範に用いられている。
成形加工特性を良くするための努力は、成形加工がポリエチレンを溶融状態にして実施されることから、溶融流動性（易押出性）、溶融延伸性、溶融張力などの溶融流動特性の改良に重点が置かれ、例えば、▲１▼従来のチーグラー触媒を用いた多段重合法により分子量分布を広げたり、更には特定の分子量成分を含有させる方法（特開平２−５３８１１号公報、特開平２−１３２１０９号公報、特開平１０−１８２７４２公報等）、▲２▼伝統的なＣｒ系触媒を用いて長鎖分岐を有するポリエチレンを製造したり、樹脂にラジカル発生剤と架橋助剤を添加することにより長鎖分岐を導入する方法（特公平２−５２６５４公報等）、▲３▼溶融伸長応力の大きいポリエチレンを使用することで均一延伸性を向上させる方法（特開平１０−７７２６公報）等が提案されている。しかしながら、▲１▼の方法は低分子量成分の増加による成形体のべたつきの悪化や衝撃強度が低下したり、高分子量体の増加によるゲル発生を招く等多くの問題を生じ、▲２▼の方法は衝撃強度が低下する等の問題を生じ、▲３▼の方法は成形加工性と衝撃強度は改善されるものの、ＥＳＣＲが未だ十分ではない等の問題を有していた。
【０００３】
また、機械的物性を向上させる努力は、▲１▼従来のチーグラー触媒品においては多段重合や触媒の改良によって分子量分布は広いながら低分子量成分のみ削減する等の制御を行って成形加工性は維持したままで衝撃強度を向上させる方法（特開平７−９００２１公報等）、▲２▼多段重合によってα−オレフィンを特定の分子量成分に導入してＥＳＣＲを向上させる方法（特開平１０−１７６１９公報）、▲３▼近年開発されたメタロセン触媒を使用して機械的物性を向上させる方法（特開平８−５９７４１公報、特開平１１−６０６３３公報等）等が提案されている。しかしながら、これらの方法においても機械的物性および成形加工特性を優れた性能で高度に両立させたエチレン系重合体は得られていなかった。
【０００４】
【発明が解決しようとする課題】
本発明の目的は、均一延伸性・耐ドローダウン性・スウェルに代表される成形加工性と、剛性・耐衝撃性・ＥＳＣＲに代表される機械的物性とに優れる、新規なエチレン系重合体を提案することにある。
【０００５】
【課題を解決するための手段】
本発明者らは、上記課題について鋭意検討を種々行った結果、エチレン単独、またはエチレンと他のα−オレフィンとの重合体であって、２１．６ｋｇ加重でのメルトインデックス（ＨＬＭＩ）と密度（ｄ）が特定の範囲にあり、かつ、両者の関係が特定の範囲にあるエチレン系重合体が、成形加工性に優れ、かつ、機械的特性に優れていることを見出した。特に曲げ弾性率に代表される剛性とＥＳＣＲのバランスは従来に例を見ない優れたレベルで両立していることを見出し、本発明に至った。
【０００６】
すなわち、本発明は、エチレン単独重合体、または、エチレンと炭素数３〜２０のα−オレフィンとの共重合体であって、下記条件（イ）〜（ニ）並びに（ト）を満たすものであることを特徴とするエチレン系重合体である。
（イ）１９０℃における２１．６ｋｇ荷重でのメルトインデックス（ＨＬＭＩ）が０．１〜１０００ｇ／１０分。
（ロ）密度（ｄ）が０．９３５〜０．９８５ｇ／ｃｍ3
（ハ）ＨＬＭＩとｄの関係が下記式（ｉ）を満たす。
ｄ≧０．００９００×Ｌｏｇ（ＨＬＭＩ）＋０．９５１・・・（ｉ）
（ニ）耐環境応力亀裂性（ＥＳＣＲ）と曲げ弾性率（Ｍ）の関係が下記式（ｉｉ）を満たす。
Ｍ≧−７３１０×Ｌｏｇ（ＥＳＣＲ）＋３２３００・・・（ｉｉ）
（ト）ＧＰＣ−Ｍａｌｌｓ測定から得られた結果を、散乱角度を０°に外挿したレイリー比（Rayleigh ratio）を用いたクロマトグラムにおいて、本測定から計算した分子量が１００万以上の成分の当クロマトグラムの面積分率（Ｍｃ値）が、５％以上、３０％以下である。
【０００７】
【発明の実施の形態】
以下に本発明の実施の形態を説明する。
本発明のエチレン系重合体は、エチレン単独重合体、または、エチレンと炭素数３〜２０のα−オレフィンとの共重合体である。ここで用いられるコモノマーであるα−オレフィンとしては、プロピレン、ブテン−１、３−メチルブテン−１、３−メチルペンテン−１、４−メチルペンテン−１、ヘキセン−１、オクテン−１、  ペンテン−１、デセン−１、テトラデセン−１、ヘキサデセン−１、オクタデセン−１、エイコセン−１等が挙げられる。更にビニルシクロヘキサンあるいはスチレンおよびその誘導体などのビニル化合物も使用することが出来る。また、これらα−オレフィンは１種のみでもよく、また２種以上が併用されていてもよい。これらのうち、より好ましいα−オレフィンはプロピレン、ブテン−１、ヘキセン−１等の炭素数３〜１０のものである。本発明のエチレン系重合体は、好ましくはエチレン単独重合体である。ここでエチレン単独重合体とは、モノマー原料としてエチレンのみを反応器に供給することによって製造された重合体をいう。
【０００８】
前記エチレン・α−オレフィン共重合体中におけるエチレンとα−オレフィンの割合は、好ましくは、エチレン９０〜１００重量％、α−オレフィン０〜１０重量％であり、更に好ましくはエチレン９５〜１００重量％、α−オレフィン０〜５重量％である。α−オレフィンの含有量がこれより多くなると、エチレン系重合体の剛性が低下するなどして好ましくない。
【０００９】
本発明のエチレン系重合体は、該重合体の物性として、下記条件（イ）〜（ニ）並びに（ト）を満たすことを特徴としている。
＜物性＞
【００１０】
（イ）メルトインデックス（ＨＬＭＩ）
本発明のエチレン系重合体は、その１９０℃、２１．６ｋｇ荷重下におけるメルトインデックス（ＨＬＭＩ；単位＝ｇ／１０分）が０．１〜１０００である。このＨＬＭＩが０．１未満では押出性が悪く、中空成形の場合、パリソン形成時に肌荒れが生じたり、ブローアップ工程で吹き破れが生じて好ましくなく、１０００を超えるとドローダウンが著しく起こったり、耐衝撃性の低下を招いたりして好ましくない。ＨＬＭＩは好ましくは０．５〜１００の範囲にあることが望ましい。ＨＬＭＩは更に好ましくは１．０〜１００の範囲にあることが望ましい。ＨＬＭＩは最も好ましくは１．０〜５０の範囲である。
【００１１】
＜ＨＬＭＩの測定＞
ＡＳＴＭ−Ｄ−１２３８−５７Ｔに準拠し、１９０℃、２１．６ｋｇ荷重で測定したものをいう。通常、メルトインデックスは２．１６ｋｇ荷重で測定されるが、本発明のエチレン系重合体のメルトインデックスの範囲は測定限界以下（通常＜０．０１、即ち１０分間の流出量が１０ｍｇ未満）〜３０程度と低い数値となることから、測定誤差を小さくするためには、その１０倍荷重の条件下で測定する必要がある。高荷重（Ｈｉｇｈ  Ｌｏａｄ）下のメルトインデックスという意味で、ＨＬＭＩの略称を使用した。
要件（イ）において、ＨＬＭＩを所望の値に制御するためには、重合系内に分子量調節剤として適当量の水素等の連鎖移動剤を存在させることによってＨＬＭＩを高くする方法、重合温度を高くすることによってＨＬＭＩを高くする方法等が挙げられる。
【００１２】
（ロ）密度（ｄ）
本発明のエチレン系重合体は、その密度（ｄ）が０．９３５〜０．９８５（ｇ／ｃｍ３）である。この密度が０．９３５未満では、剛性が小さく、好ましくない。また、密度が０．９８５より大きい場合には、耐衝撃性が低下したり、ＥＳＣＲが低下したりするので好ましくない。上記密度は好ましくは０．９４５〜０．９８０、更に好ましくは０．９５０〜０．９７５であることが望ましい。
【００１３】
＜密度の測定＞
ＪＩＳ−Ｋ６７６０に準拠して密度勾配管法で測定したものをいう。ただし、密度測定ではエチレン系重合体を温度１９０℃でプレス成形して得られたプレスシートを温度１００℃にて１時間アニーリングした後、およそ２０℃／時間の速度で室温まで冷却したサンプルを使用する。
要件（ロ）において、密度を所望の値に制御するためには、エチレンに上述のα−オレフィン等を共重合させて結晶化度を低下させることにより密度を所望の値に制御する方法、メルトインデックスを低下させることによって結晶化度を低下させて密度を低下させる方法、分子量の高い成分を導入して結晶化の進行を阻害することによって結晶化度を低下させ、密度を低下させる方法等が採用できる。
【００１４】
（ハ）メルトインデックス（ＨＬＭＩ）と密度（ｄ）の関係
本発明のエチレン系重合体は、ＨＬＭＩとｄの関係が式（ｉ）を満たす。
ｄ≧０．００９００×Ｌｏｇ（ＨＬＭＩ）＋０．９５１・・・（ｉ）
式（ｉ）中、Ｌｏｇは常用対数を表わす。エチレン系重合体は、一般的に分子量が大きいほど、すなわちＨＬＭＩが小さいほど、密度が低下することが知られている。また、『新世代高機能ポリマーの創製と最新触媒技術』（寺野稔編集・技術教育出版有限会社発行。発行年月  ２００１年５月）１２８ページには、「従来のｍ−ＰＥでは、ＺＮ−ＰＥでは生産可能な高密度のポリマーが製造できない」ことが記載されている。しかしながら、本発明では、特定のメタロセン触媒を使用し、および／または特定の重合方法を使用することによって、特徴的な分子量分布構造を設計し、同一ＨＬＭＩでの比較において、従来公知のエチレン系重合体に比べて、より高い密度を有するエチレン共重合体を作り出すことに成功したものである。本発明のエチレン系重合体は、式（ｉ）を満たすことが大きな特徴であり、この場合、優れた機械的物性が発現される。
【００１５】
要件（ハ）において、密度とＨＬＭＩの関係を式（ｉ）を満たす範囲内に収めるためには、従来知られていたＨＬＭＩと密度の相関関係とは相反する物性を同時に満足させる必要があるが、本発明では、ＨＬＭＩを低い値に維持するに十分な高溶融粘度を有する成分、および密度を高い値に維持するに十分な高結晶成分を、本発明主題のエチレン系重合体中に所定の割合で存在させることにより達成することが可能となる。その存在割合を変えることによって式（ｉ）を満足する範囲内で、密度とＨＬＭＩを制御することができる。このときＨＬＭＩ、密度、曲げ弾性率、ＥＳＣＲの値も変化するので、要件（イ）、（ロ）、式（ｉｉ）を満たす範囲内で、変化させることが必要である。
式（ｉ）の関係を満たさない場合、剛性が低下したり、耐衝撃性が低下したり、ＥＳＣＲが低下したり、クリープ特性が悪化したりするので好ましくない。ＨＬＭＩと密度の関係が式（ｉ−１）を満たす時、更に好ましくは式（ｉ−２）を満たすときに優れた機械的物性が発現される。
ｄ≧０．００６９７×Ｌｏｇ（ＨＬＭＩ）＋０．９５６・・・（ｉ−１）
ｄ≧０．００６９７×Ｌｏｇ（ＨＬＭＩ）＋０．９５７・・・（ｉ−２）
【００１６】
（ニ）耐環境応力亀裂性（ＥＳＣＲ）と曲げ弾性率（Ｍ）の関係
一般に、曲げ弾性率（Ｍ）と耐環境応力亀裂性の常用対数Ｌｏｇ（ＥＳＣＲ）とは、逆相関の関係を有する。本発明のエチレン系重合体は、曲げ弾性率とＥＳＣＲ双方を、従来達成不可能であった高いレベルで実現し、式（ｉｉ）の関係を満たす。
Ｍ≧−７３１０×Ｌｏｇ（ＥＳＣＲ）＋３２３００・・・（ｉｉ）
従来、成形体の耐衝撃性やＥＳＣＲ等の機械的強度の向上を狙ってα−オレフィンとの共重合を行う場合、共重合体の密度を比較的低く設定するため、曲げ弾性率（剛性）が低下するという欠点が生ずる。特に製品の軽量化、薄肉化を図ろうとする場合、剛性の低下は歪み等の変形を起こしたり、融点が低下して熱変形しやすくなったりして不十分な状況であった。
式（ｉｉ）の関係を満たす本発明のエチレン系重合体は、極めて高い剛性を有するため、大型容器やパイプ等の成型品に使用した場合、歪み等の変形が生じにくく、従来より製品の肉厚を薄くすることが可能であり、更には高いＥＳＣＲを有するため耐薬品性や耐候性に優れている等、実用上極めて有効である。
【００１７】
要件（ニ）において、曲げ弾性率Ｍと耐環境応力亀裂性（ＥＳＣＲ）の関係を式（ｉｉ）を満たす範囲内に収めるためには、高結晶化成分の量といわゆるタイ分子（ｔｉｅ  ｍｏｌｅｃｕｌｅｓ）の数を制御することにより達成できる。高結晶化成分の量は曲げ弾性率の値の高低を左右し、タイ分子は非晶部の強度を左右するからである。タイ分子とは非晶部中に１つの結晶ラメラと他の結晶ラメラの間にまたがって存在する分子のことをいう。一般に高い分子量の成分ほど、タイ分子となる確率が高い。このときＨＬＭＩ、密度の値も変化するので、要件（イ）、（ロ）、式（ｉ）を満たす範囲内で、変化させることが必要である。
式（ｉｉ）の関係を満たさない場合、機械的物性が低下するので好ましくない。エチレン系重合体の曲げ弾性率が１５０００ｋｇｆ／ｃｍ２以上の場合、あらゆる用途に極めて有用である。ＥＳＣＲが５００時間以上の場合、耐薬品性や耐光性を特に要求される用途に極めて有用である。曲げ弾性率とＥＳＣＲの関係が式（ｉｉ−１）を満たすとより好ましく、式（ｉｉ−２）を満たすと更に好ましい。最も好ましくは、式（ｉｉ−３）を満たすと最も好ましい。
Ｍ≧−７３１０×Ｌｏｇ（ＥＳＣＲ）＋３４０００・・・（ｉｉ−１）
Ｍ≧−７３１０×Ｌｏｇ（ＥＳＣＲ）＋３５３００・・・（ｉｉ−２）
Ｍ≧−７３１０×Ｌｏｇ（ＥＳＣＲ）＋３７０００・・・（ｉｉ−３）
【００１８】
＜ＥＳＣＲの測定＞
ＪＩＳ−Ｋ６７６０に準拠して、５０℃で測定する。界面活性剤として、リポノックスＮＣ（ライオン社製商品名）の１０重量％水溶液を使用する。ノッチ深さは０．３ｍｍで行う。
【００１９】
＜曲げ弾性率の測定＞
ＪＩＳ−Ｋ７２０３に準拠した３点曲げ法によっておこなう。使用するテストピースの仕様、成型法、および試験条件は以下の通り。
［テストピースの仕様］
長さ  ８０ｍｍ以上
幅    ２５±０．５ｍｍ
厚さ  ２±０．２ｍｍ
［テストピースの成形法］
ペレットから次の（１）〜（５）に従ってプレスシートを成形する。
（１）１７０±５℃のプレス機に５分間放置
（２）２０秒間脱気
（３）１分間加圧（６０ｋｇｆ／ｃｍ２（５８８Ｎ／ｃｍ２））
（４）１００±２℃のプレス機で５分間加圧
（６０ｋｇｆ／ｃｍ２（５８８Ｎ／ｃｍ２））
（５）３０±２℃プレス機で５分間加圧
（６０ｋｇｆ／ｃｍ２（５８８Ｎ／ｃｍ２））
［試験条件］  支点間距離  ３５．０ｍｍ
試験速度    １．０ｍｍ／分
支持台半径  ２±０．２ｍｍ
たわみが２．０ｍｍのときの荷重を測定する。
【００２０】
本発明のエチレン系重合体が上記物性を達成するためには、前記条件（イ）〜（ニ）に加えて、次の条件（ホ）を満足することが好ましい。
（ホ）ゲル・パーミエーション・クロマトグラフィー（ＧＰＣ）測定による分子量分布曲線における最大ピーク位置の分子量（Ｍ１ｍａｘ）と高荷重メルトインデックス（ＨＬＭＩ）の関係が、式（ｉｉｉ）を満たす範囲にあること
Ｌｏｇ（Ｍ１ｍａｘ）≦−０．３０７×Ｌｏｇ（ＨＬＭＩ）＋４．８７・・・（ｉｉｉ）
式（ｉｉｉ）中、Ｌｏｇは常用対数を表わす。一般に、ＧＰＣは分子量数百から数百万程度の成分を含むポリマーの分子量分布を測定するのに、簡便かつ比較的精度の高い測定方法である。一方、ＨＬＭＩは高荷重であることから、分子量が百万を超えるいわゆる超高分子量を相当量含むポリマーであってもポリマーの溶融時の流動性を最も簡便に知ることができる測定方法の一つである。
【００２１】
Ｍ１ｍａｘはＧＰＣで測定されるポリマーの分子量分布の中で最も存在比率の高い分子量を表すため、分子量に関してのポリマー物性を支配する指標となる。本発明のエチレン系重合体は、ＧＰＣ測定で求められる分子量分布曲線が、２０万以下、好ましくは５万以下、更に好ましくは２万以下、最も好ましくは１万未満の低分子量側に最大ピーク位置を有する分子量分布の狭い主ピーク成分と、百万、好ましくは２００万、更に好ましくは３００万、最も好ましくは４００万を越える高分子量側にまで広く裾を引く高分子量成分の、少なくとも２つ以上の成分を有する場合、機械的物性に優れることはもちろんのこと、成形加工性が向上するため好ましい。また、式（ｉｉｉ）の関係を満たすことにより、Ｍ１ｍａｘに代表される分子量分布の狭い低分子量の主ピーク成分の寄与による溶融流動性（易押出性）の向上と、ＨＬＭＩに代表される高分子量成分の寄与による耐衝撃性等の機械的物性の向上が同時に実現される。一方、式（ｉｉｉ）の関係が満たされないと、溶融流動性が悪化したり、耐衝撃性等の機械的強度が悪化したりする場合がある。ここで、低分子量側の分子量分布の狭い主ピーク成分の、その分子量分布の狭さの程度を簡便に表す次に定義される数値を用いることによって、本発明のエチレン系重合体の特徴をより明確にすることが出来る。即ち、ＧＰＣ曲線の主ピーク位置からベースラインに降ろした垂線を二等分する点を通りかつベースラインと平行する直線が、ＧＰＣ曲線と低分子量側で交差する点の分子量をＭ１／２とすると、Ｍ１／２のＭ１ｍａｘに対する比が０．１０以上、好ましくは０．２０以上、更に好ましくは０．３０以上、最も好ましくは０．３５以上である。
【００２２】
要件（ホ）において、Ｍ１ｍａｘとＨＬＭＩの関係を式（ｉｉｉ）を満たす範囲内に収めるためには、分子量分布が狭い低分子量ポリマーからなる主成分と、ＨＬＭＩを低い値に維持するに十分な上述の高溶融粘度を有する成分を適切な混合比にてエチレン系重合体中に含有させて分子量分布を最適化する必要がある。このときＨＬＭＩ、密度、曲げ弾性率、ＥＳＣＲの値も変化するので、要件（イ）、（ロ）、式（ｉ）、式（ｉｉ）を満たす範囲内で、変化させることが必要である。
このとき該重合体のＭ１ｍａｘは従来のエチレン系重合体に比べて小さいにもかかわらず、小さなＨＬＭＩを示す。このように本発明のエチレン系重合体は低分子量成分と高分子量成分を有する広い分子量分布を有し、分子量分布の広さの尺度として一般的に用いられるＧＰＣ測定で求められた重量平均分子量（Ｍｗ）と数平均分子量（Ｍｎ）の比であるＱ値（Ｍｗ／Ｍｎ）は、好ましくは７より大きく、より好ましくは１４より大きく、更に好ましくは１７より大きい。
【００２３】
本発明のエチレン系重合体のＧＰＣ測定による分子量分布曲線における最大ピーク位置の分子量（Ｍ１ｍａｘ）とＨＬＭＩの関係が、式（ｉｉｉ−１）を満たす範囲にあるとより好ましく、式（ｉｉｉ−２）を満たす場合が最も好ましい。
い。
Ｌｏｇ（Ｍ１ｍａｘ）≦−０．３０７×Ｌｏｇ（ＨＬＭＩ）＋４．６０・・・（ｉｉｉ−１）
Ｌｏｇ（Ｍ１ｍａｘ）  ≦−０．３０７×Ｌｏｇ（ＨＬＭＩ）＋４．５０・・・（ｉｉｉ−２）
Ｍ１ｍａｘの下限は１０００、好ましくは２０００、更に好ましくは３０００である。Ｍ１ｍａｘが上記下限より小さいと低分子量ポリマーが多くなって、耐衝撃性が低下したり、成形時の発煙や成形機内の汚れが激しくなったり、製品表面がべと付いたり、食品容器として使用した場合に味や臭いの悪化を招くので好ましくない。
【００２４】
＜ＧＰＣによる分子量測定＞
分子量既知の標準ポリスチレンを使用し、ユニバーサル法により、ＭｗおよびＭｎに換算し、Ｍｗ／Ｍｎを求める。測定はウオーターズ社製ＩＯＳＣ−ＡＬＣ／ＧＰＣを用い、カラムは昭和電工社製ＡＤ８０−Ｍ／Ｓを３本使用し、試料はｏ−ジクロロベンゼンに溶解させて０．２重量％溶液として、２００μｌを使用し、１４０℃、流速１ｍｌ／分で実施する。
【００２５】
本発明のエチレン系重合体が上記物性を達成するためには、前記条件（イ）〜（ホ）に加えて、次の条件（ヘ）を満足することが好ましい。
（ヘ）示差熱分析（ＤＳＣ）測定で求められる融点（Ｔｍ）と密度（ｄ）の関係が、式（ｉｖ）を満たす範囲にあること。
Ｔｍ≦５３８ｄ−３７８    ・・・（ｉｖ）
本発明においてＤＳＣ測定で求められる融点（Ｔｍ）は、吸熱曲線における主ピーク温度（℃）を意味する。本発明のエチレン系重合体は、同一密度の従来公知のエチレン系重合体に比べて低い融点を有しており、式（ｉｖ）の関係を満たす場合には、成形加工時の融着特性や成形体の機械的強度に優れ、特に曲げ弾性（剛性）とＥＳＣＲのバランス性能に非常に優れることとなる。これは、本発明のエチレン系重合体が、結晶化速度および融解速度の非常に大きい成分を含んでいることに起因すると推測される。
【００２６】
本発明のエチレン系重合体は、Ｔｍとｄの関係が式（ｉｖ−１）を満たす範囲にあると更に好ましく、式（ｉｖ−２）を満たす範囲にあると最も好ましい。
Ｔｍ≦５３８ｄ−３７９    ・・・（ｉｖ−１）
Ｔｍ≦５３８ｄ−３８０    ・・・（ｉｖ−２）
また、本発明のエチレン系重合体は、Ｔｍとｄの関係が式（ｖ）を満たす範囲にあることも製品の熱変形防止（耐熱性向上）のためには好ましい条件の１つである。
Ｔｍ≧４００ｄ−２５０    ・・・（ｖ）
本発明のエチレン系重合体のＤＳＣ測定で求められる融点（Ｔｍ）と融解熱量（ΔＨ）の関係が式（ｖｉ）を満たすことも好ましい条件のうちの一つとして挙げることが出来る。尚、融解熱量の単位はＪ／ｇである。
ΔＨ≧５．４７Ｔｍ−５２８  ・・・（ｖｉ）
要件（ヘ）において、融点Ｔｍと密度ｄの関係を式（ｉｖ）を満たす範囲内に収めるためには、エチレン系重合体の分子量分布、共重合組成分布を最適化して結晶化度分布の制御を行う。具体的には高結晶性成分である低分子量の低コモノマー含量ポリマー成分の含有量を制御することによって達成することができる。
【００２７】
＜ＤＳＣによる融点測定＞
ＪＩＳ−Ｋ７１２１に準拠しておこなう。試料９ｍｇを１６０℃で１０分間融解後、１０℃／分の速度で４０℃に降温し、２分間保持後、１６０℃まで１０℃／分の昇温速度で融解曲線を測定し、ピークトップ温度（℃）を融点（Ｔｍ）とする。
＜ＤＳＣによる融解熱量の測定＞
ＪＩＳ−Ｋ７１２２に準拠して計算し、Ｊ／ｇの単位で表わす。
【００２８】
本発明のエチレン系重合体は、前記条件（イ）〜（ニ）に加えて、次の条件（ト）を満足するものである。
（ト）分子量１００万以上の成分の重量分率（Ｍｃ値）が、そのＧＰＣ−Ｍａｌｌｓ測定から求められる分子量が１００万以上の成分の重量分率（Ｍｃ値）が、５％以上、３０％以下であること。
Ｍｃ値が小さいと、中空成形時における均一延伸性や耐ドローダウン性が悪化したり、耐衝撃強度が低下したりして好ましくない。Ｍｃ値の範囲は、更に好ましくは７％以上、特に好ましくは１０％以上である。
分子量１００万以上のいわゆる超高分子量成分は、溶融状態において分子の慣性半径が大きく、また、運動性が極めて低いために、結晶化過程においては、異なる結晶ラメラ間にまたがって取り込まれる確率が高い。即ち、いわゆるタイ分子としてポリエチレン固体中に存在する確率が高い。よって、超高分子量成分量の重量分率を表すＭｃ値が大きいエチレン系重合体ほど、タイ分子が多いポリエチレン固体を形成しやすくなり、その結果、耐衝撃性が向上したり、ＥＳＣＲが向上したりする等、優れた機械的物性を有することとなる。
なお、上記Ｍａｌｌｓ測定とは、多角度レーザー光散乱（Multi Angle Laser Light Scattering）の略称である。 Ｍｃ値の上限は、大きすぎると溶融流動性が悪くなるので３０％、より好ましくは２５％、更に好ましくは２０％である。
要件（ト）において、Ｍｃ値を上記範囲内に収めるためには、エチレン系重合体中の超高分子量成分量比率を増加させる操作をおこなう。このときＨＬＭＩの値も変化するので、式（ｉ）及び（iii）を満たす範囲内で、変化させることが必要である。
【００２９】
＜ＧＰＣ−Ｍａｌｌｓ測定とＭｃ値の定義＞
（イ）の測定装置、条件、較正により得られるデータを、（ロ）のようにデータ処理することで求められる。
【００３０】
（イ）データの測定
［装置］
・ＧＰＣ：Ｗａｔｅｒｓ社製、１５０ＣＶ（ＲＩ検出器を含む）
・Ｍａｌｌｓ：Ｗｙａｔｔ社製、ＤＡＷＮ・ＤＳＰ（フローセル：Ｆ２セル）
（データ処理ソフト：Ｗｙａｔｔ社製、ＡＳＴＲＡ  Ｖｅｒｓｉｏｎ４．５０）
［条件］
・カラム：昭和電工社製、Ｓｈｏｄｅｘ  ＵＴ−８０６Ｍ  （２本）
・溶媒：０．２ｗ／ｖ％ＢＨＴ含有、１，２，４−トリクロロベンゼン  （和光純薬、ＨＰＬＣグレード）
・流量：０．５ｍｌ／分（実際には測定試料中のＢＨＴの溶出体積で補正）
・測定温度：１４０℃（注入部、カラム部、検出器（ＲＩおよびＤＡＷＮ）部）
・注入量：０．３ｍｌ
・試料濃度：２ｍｇ／ｍｌ
・試料調製：試料溶液を１４０℃に設定した空気浴中で３〜５時間加熱して溶解［較正］
・Ｍａｌｌｓの各検出器の感度補正の等方散乱物質としてＮＩＳＴ・ＳＲＭ−１４８３を用いる。
・ＭａｌｌｓとＲＩ検出器とのディレイボリューム（ｄｅｌａｙ  ｖｏｌｕｍｅ）は東ソー（株）製の標準ポリスチレン（Ｆ１０）を用いて測定する。
・溶媒の屈折率は１．５０２、レイリー比（Ｒａｙｌｅｉｇｈ  ｒａｔｉｏ値）は３．５７０×１０−５をそれぞれ用いる。
【００３１】
（ロ）Ｍｃ値の算出
このように測定されたデータから得られる、散乱角度を０°に外挿したレイリー比を用いたクロマトグラムにおいて、分子量が１００万以上の成分の当クロマトグラムの面積分率（Ｍｃ値）（％）は以下の計算により求める。
【００３２】
Ｍａｌｌｓの９０°散乱のクロマトグラムにおけるピークとして検出されている全領域を計算対象として指定し、データ処理ソフトＡＳＴＲＡを用いて分子量を計算する。ここで、計算方法は注入重量とｄｎ／ｄｃ（−０．１０４ｍｌ／ｇ）およびＺｉｍｍプロット（１次近似）である。これよりＧＰＣにより分離された各溶出成分の散乱角度を０°に外挿したレイリー比Ｒ（０）ｉを式（１）により計算する。
Ｒ（０）ｉ＝Ｋ×ｃｉ  ×Ｍｉ  ・・・（１）
ここで、ｃｉとＭｉはデータ処理ソフトＡＳＴＲＡを用いた計算によって得られる溶出成分ｉの濃度と分子量である。また、Ｋは式（２）によって計算される光学定数である。
Ｋ＝［４π２×ｎ２×（ｄｎ／ｄｃ）２］／［λ４／ＮＡ］    ・・・（２）
【００３３】
ここで、
π：円周率＝３．１４１
ｎ：溶媒の測定条件における屈折率＝１．５０２
ｄｎ／ｄｃ：試料の測定条件における屈折率濃度増分＝−０．１０４［ｍｌ／ｇ］
λ：光源の真空中における波長＝６３２．８×１０−７［ｃｍ］
ＮＡ：アボガドロ数＝６．０２２×１０２３［／ｍｏｌ］
より、Ｋ＝９．９７６×１０−８［ｃｍ２・ｍｏｌ／ｇ２］となる。
【００３４】
一方、前述のＺｉｍｍ  プロットから得られた各溶出成分の分子量と溶出体積の関係線から分子量が１００万における溶出体積Ｖ（１Ｍ）を読みとり、溶出体積とＲ（０）ｉとのクロノトグラムにおけるＶ（１Ｍ）以上の高分子量成分の面積分率を計算する。
【００３５】
＜成形加工性＞
剛性、耐衝撃性、ＥＳＣＲに代表される機械的物性に従来に例を見ない優れた性能を有する本発明のエチレン系重合体の特徴が最も顕著に発揮される用途は、例えば、ガス用および上水道用等の各種パイプ、フィルム、食品用および日用雑貨用等の射出成形体、圧縮射出成形体、回転成形体又は押出成形体、食用油・洗剤・化粧品等に使用される小型容器、工業薬品缶・灯油缶等の中型容器、ドラム缶・自動車用燃料タンク等の大型容器を含む様々な大きさの中空成形体又はブロー成形体、等が挙げられる。  ところで近年、省資源化、省労力化、省コスト化等の観点から、ポリエチレン製品に対するよりいっそうの軽量化や複雑形状化の要求が高まっている。これらの要求に応えるためには、優れた機械的物性とともに、優れた成形加工性と賦型性が必要となる。
ポリエチレン樹脂の成形加工は一般的に樹脂を溶融状態にして実施されることから、この溶融状態における各種挙動が重要となるが、本発明のエチレン系重合体は溶融状態における各種挙動が極めて特徴的であり、上述の物性規定を満たすエチレン系重合体は、その効果として機械的物性のみならず、優れた成形性をも有する。これらの成形性は、下記要件（チ）〜（ワ）から選ばれる少なくとも１つの要件を満たす場合に、その効果の優位性を確認できる。
【００３６】
（チ）溶融延展性比（Ｒ）
本発明のエチレン系重合体は、溶融状態で延展変形を加えた場合に破断を伴うことなく延展可能な変形速度の限界を表す溶融延展性比（Ｒ）が、３．５以上であることが好ましい。
要件（チ）において、Ｒが上記範囲を満たすためには、分子量分布および長鎖分岐度を制御して、粘弾性挙動の最適化をおこなう。
エチレン系重合体は一般的に溶融状態にして成形加工が実施される。特に、中空成形、フィルム成形（インフレーション成形）等の溶融延展（延伸）工程を伴う成形を実施する場合、この延展工程で破断あるいは吹き破れを防止することが重要であり、延展可能な変形速度の限界が大きい、すなわち、Ｒが大きくなければならない。
本発明のエチレン系重合体は、従来公知のエチレン系重合体に比べて大きなＲを有するのが大きな特徴であり、Ｒが３．５以上の場合、優れた成形加工性が発現される。Ｒが３．５未満の場合、溶融延展工程で破断あるいは吹き破れが生じるので好ましくない。さらに詳しくはＲは分子量依存性を有するため、
（ａ）  ＨＬＭＩ＜８．０の場合、Ｒが下記式（ｖｉｉ）を満たし、
Ｒ≧−６３．１×Ｌｏｇ（ＨＬＭＩ）＋６２．７・・・（ｖｉｉ）
（ｂ）  ＨＬＭＩ≧８．０の場合、Ｒが５．７以上
であることが好ましい。
【００３７】
＜Ｒの測定＞
（株）東洋精機製作所製キャピログラフを用いて、ノズル径１．０ｍｍφ、ノズル長１０ｍｍ、流入角９０度のオリフィスから温度１９０℃で測定サンプルを押し出し（押出線速度（Ｖ０）１．８２ｍ／分）、この溶融ストランドを引取速度（Ｖ）で引き取り試験を行う。Ｖは１．３ｍ／分からスタートし、その後４０ｍ／分で増加させていって、溶融ストランドが破断した時のＶをＶｋとし、ＶｋとＶ０の比、Ｖｋ／Ｖ０を溶融延展性比Ｒとする。
【００３８】
（リ）溶融ドローダウン指標（Ｌｍ）とＨＬＭＩの関係
本発明のエチレン系重合体は、オリフィスから押し出された溶融ストランドに加重をかけて一定時間放置した場合の延伸比を表す溶融ドローダウン指標（Ｌｍ）とＨＬＭＩの関係が下記式（ｖｉｉｉ）を満たすことが好ましい。
Ｌｍ≦０．２３８×Ｌｏｇ（ＨＬＭＩ）＋１．３２・・・（ｖｉｉｉ）
Ｌｍの下限は０．９５０、好ましくは０．９８０、更に好ましくは１．００である。
エチレン系重合体を中空成形、押出成形する場合、成形ダイから押し出された状態の溶融樹脂に自重による垂れ下がり（ドローダウン）、変形が生じて成形体の肉厚、形状に支障を来す。特に、プラスチック製自動車用ガソリンタンク等の燃料容器やドラム缶といった大型中空成形分野においては、ブローアップ前の成形前駆体（パリソン）の重量が数Ｋｇ〜数十Ｋｇにも及ぶため大きな問題となるので、自重による垂れ下がりが特に小さく（すなわち耐ドローダウン性が優れ）なければならない。
【００３９】
＜Ｌｍの測定＞
（株）東洋精機製作所製キャピログラフにレーザースキャンスウェル測定装置を装着したものを使用する。ノズル径２．７８ｍｍφ、ノズル長８０ｍｍ、流入角３．７４度のオリフィスから温度２３０℃で、充填後１５分予熱を行った測定サンプルをロッド速度１５ｍｍ／分押し出す。この溶融ストランドのダイ下初期長さ（Ｌ０）３０ｍｍの区間に対して８ＫＰａ相当の荷重を加える。荷重加え始めの時刻をｔ（秒）＝０とし、時刻ｔ＝０秒でＬ０＝３０ｍｍであった区間の、ｔ＝３０秒時の長さＬ（ｍｍ）を測定する。Ｌ０に対するＬの比、すなわち、伸び率Ｌ／Ｌ０を溶融ドローダウン指標Ｌｍと定義する。
要件（リ）において、ＬｍとＨＬＭＩの関係を式（ｖｉｉｉ）を満たす範囲内に収めるためには、分子量分布および長鎖分岐度を制御して、粘弾性挙動の最適化をおこなう。
【００４０】
（ヌ）溶融延展性比（Ｒ）と溶融張力（ＭＴ）の関係
本発明のエチレン系重合体は、前記条件（チ）にあるＲ値と、１９０℃で測定される溶融張力（ＭＴ）の関係が下記式（ｉｘ）を満たす時、更に優れた成形特性を有することとなるため好ましい。
Ｒ≧３５．５×Ｌｏｇ（ＭＴ）−２２．２・・・（ｉｘ）
【００４１】
＜ＭＴの測定＞
（株）東洋精機製作所製のメルトテンションテスターを使用し、ノズル径１．０ｍｍφ、ノズル長５ｍｍ、流入角９０度、１９０℃の温度で、押出速度０．４４ｇ／分、引取速度０．９４ｍ／分、ダイ出口から張力検出器のＶプーリー下端までの距離４０ｃｍの条件で測定する。ドラフト率（引取速度／ノズル線速度）は１．２５でおこなう。
要件（ヌ）において、ＲとＭＴの関係を式（ｉｘ）を満たす範囲内に収めるためには、分子量分布および長鎖分岐度を制御して、粘弾性挙動の最適化をおこなう。
【００４２】
（ル）スウェル比
スウェル比が１．８以下であると、成形時にダイから押し出された溶融樹脂が大きく膨らみ、製品寸法制御が困難となることを防止できるので好ましい。スウェル比が１．８よりも大きいと特殊なダイギャップの制御が必要となったり、また、寸法が精度良く制御された製品を得ることが出来なくなるので好ましくない。スウェル比はより好ましくは１．６以下、更に好ましくは１．５以下である。
下限は１．０である。
【００４３】
＜スウェル比の測定＞
（株）東洋精機製作所製キャピログラフを用いて、ノズル径１．０ｍｍφ、ノズル長１０ｍｍ、流入角９０度のオリフィスから温度１９０℃で測定サンプルを押出線速度（Ｖ０）１．８２ｍ／分で押し出した時のストランド外径とノズル径の比をスウェル比とする。
要件（ル）において、スウェル比を上記範囲内に収めるためには、分子量分布および長鎖分岐度を制御して、粘弾性挙動の最適化をおこなう。
上述のような成形性に関する優れた性質は、以下に記述するＧ’やηに代表されるように、その特異な溶融粘弾性挙動で説明されると考えられる。
【００４４】
（ヲ）貯蔵弾性率（Ｇ’ｓ）
本発明のエチレン系重合体は、１９０℃、短い周波数（ω）０．１ｒａｄ／秒での貯蔵弾性率［Ｇ’ｓ（ω＝０．１）］（単位Ｐａ）、および、長い周波数（ω）１．０ｒａｄ／秒での貯蔵弾性率［Ｇ’ｓ（ω＝１．０）］（単位Ｐａ）と、ＨＬＭＩの関係が各々下記式（ｘ）（ｘｉ）を満たすことが好ましい。
Ｌｏｇ［Ｇ’ｓ（ω＝０．１）］≧−０．３７４×Ｌｏｇ（ＨＬＭＩ）＋４．３５
・・・（ｘ）
Ｌｏｇ［Ｇ’ｓ（ω＝１．０）］≧−０．１３５×Ｌｏｇ（ＨＬＭＩ）＋４．６２
・・・（ｘｉ）
【００４５】
エチレン系重合体は一般的に溶融状態にして成形加工が実施される。特に、中空成形、フィルム成形（インフレーション成形）等の溶融延展（延伸）工程を伴う成形を実施する場合、この延展工程で破断あるいは吹き破れを防止することが重要であり、延展可能な変形速度の限界が大きくなければならない。
【００４６】
本発明のエチレン系重合体は、従来公知のエチレン系重合体に比べて式（ｘ）（ｘｉ）を満たす大きなＧ’ｓ（ω＝０．１）、Ｇ’ｓ（ω＝１．０）を有するのが特徴であり、溶融延展性と耐ドローダウン性、スウェルに代表される成型加工性に優れる。Ｇ’ｓ（ω＝０．１）、Ｇ’ｓ（ω＝１．０）が上記範囲を満たさないと、溶融延展工程で破断あるいは吹き破れが生じたり、成形時のドローダウンが大きくなり、ブローアップ後の製品形状の制御が困難となったり、スウェルが大きくなって特殊なダイギャップの制御が必要となったり、また、寸法が精度良く制御された製品を得ることが出来なくなるので好ましくない。
【００４７】
製品重量の軽量化のための薄肉化や、複雑形状を付与するためにはＧ’ｓ（ω＝０．１）、Ｇ’ｓ（ω＝１．０）が下記式（ｘ−１）（ｘｉ−１）を満たすのがより好ましい。
Ｌｏｇ［Ｇ’ｓ（ω＝０．１）］≧−０．３７４×Ｌｏｇ（ＨＬＭＩ）＋４．４３
・・・（ｘ−１）
Ｌｏｇ［Ｇ’ｓ（ω＝１．０）］≧−０．１３５×Ｌｏｇ（ＨＬＭＩ）＋４．６９
・・・（ｘｉ−１）
更に好ましくは下記式（ｘ−２）（ｘｉ−２）を満たす。
Ｌｏｇ［Ｇ’ｓ（ω＝０．１）］≧−０．３７４×Ｌｏｇ（ＨＬＭＩ）＋４．５６・・・（ｘ−２）
Ｌｏｇ［Ｇ’ｓ（ω＝１．０）］≧−０．１３５×Ｌｏｇ（ＨＬＭＩ）＋４．７４・・・（ｘｉ−２）
【００４８】
更には、Ｇ’ｓ（ω＝１０）が下記式を満たす場合、延展工程での破断あるいは吹き破れ防止性能に優れたり、成形時の耐ドローダウン性に優れるので、好ましいことがある。
Ｌｏｇ［Ｇ’ｓ（ω＝１０）］≧−０．３０９×Ｌｏｇ（ＨＬＭＩ）＋５．２５
Ｇ’ｓ（ω＝０．１）、Ｇ’ｓ（ω＝１．０）、Ｇ’ｓ（ω＝１０）の上限は特に制限はないが、大きすぎると溶融弾性が強すぎて成形加工性を悪化させるので、好ましくは各々、０．１ＭＰａ、０．２ＭＰａ、０．３ＭＰａ、より好ましくは各々、０．０７ＭＰａ、０．１５ＭＰａ、０．２ＭＰａ、更に好ましくは各々、０．０５ＭＰａ、０．１２ＭＰａ、０．１７ＭＰａである。
要件（ヲ）において、貯蔵弾性率Ｇ’とＨＬＭＩの関係を式（ｘ）（ｘｉ）を満たす範囲内に収めるためには、分子量分布および長鎖分岐度を制御しておこなう。
【００４９】
＜貯蔵弾性率（Ｇ’ｓ）の測定＞
応力検知型回転式粘度計として、レオメトリックス社製ＲＭＳ−８００を使用する。温度１９０℃において角周波数ω＝３．９８１×１０−３  〜１．０×１０２（ｒａｄ／秒）の間で測定を実施して各ωでのＧ’ｓ（ω）を求める。なお、周波数一桁当たり３〜６点の測定数を確保する。単位はＰａで表示する。
【００５０】
（ワ）溶融せん断粘度とＨＬＭＩの関係
本発明のエチレン系重合体は、１９０℃、周波数（ω）３．９８１×１０−３ｒａｄ／秒でのせん断粘度［ηｅ（ω＝３．９８１×１０−３）］（単位Ｐａ・秒）とＨＬＭＩの関係が下記式（ｘｉｉ）を満たすことが好ましい。
Ｌｏｇ（ηｅ）≧−０．５３１×Ｌｏｇ（ＨＬＭＩ）＋６．３５
・・・（ｘｉｉ）
より好ましくは、下記式（ｘｉｉ−１）を満たす。
Ｌｏｇ（ηｅ）≧−０．５３１×Ｌｏｇ（ＨＬＭＩ）＋６．５０
・・・（ｘｉｉ−１）
また、ηｅ（ω＝３．９８１×１０−３）は、好ましくは０．３ＭＰａ・秒以上、より好ましくは、０．６ＭＰａ・秒以上であると、優れた延展性能、耐ドローダウン性、ＥＳＣＲ、耐衝撃性を有するエチレン系重合体となる。
要件（ワ）において、ηｅとＨＬＭＩの関係を式（ｘｉｉ）を満たす範囲内に収めるためには、分子量分布および長鎖分岐度を制御しておこなう。
【００５１】
＜製造方法＞
以上、本発明のエチレン系重合体の物性について説明したが、次に、上述した物性を有するエチレン系重合体の製造方法を説明する。尚、本明細書で用いる原子の周期律は１９８９年にＩＵＰＡＣにより推奨された１８族方式に基づくものである。
条件（イ）〜（ニ）、あるいは（イ）〜（ニ）および、（ホ）〜（ワ）から選ばれる少なくとも１以上の要件を満たすエチレン系重合体を得るためには、触媒と重合条件および重合プロセスを注意深く選択することが必要である。例えば公知の伝統的なチーグラー触媒、伝統的なＣｒ触媒、メタロセン触媒、周期表３〜１１族遷移金属が中心金属のシングルサイト触媒を用いる場合は、エチレン分圧、水素濃度、コモノマー濃度、温度等の重合条件の異なる多段階の重合工程を行う従来公知の多段重合法や、特開平１０−２４５４１８に開示されているようにメタロセン触媒を使用する多段重合法を参考にすることができる。
メタロセン触媒を用いる場合、下記成分［Ａ］、［Ｂ］、及び必要に応じて［Ｃ］を含む触媒系の存在下に、エチレン単独またはエチレンと１−ブテン、１−ヘキセン、１−オクテン等のαオレフィンとを共重合させることによって製造することが望ましい。
［Ａ］共役五員環配位子を少なくとも１個有する周期表４〜６族遷移金属化合物
［Ｂ］イオン交換性層状珪酸塩
［Ｃ］有機アルミニウム化合物
【００５２】
▲１▼成分［Ａ］
本発明の触媒に用いられる成分［Ａ］は、共役五員環構造配位子を少なくとも１個有する周期表４〜６族の遷移金属化合物である。かかる遷移金属化合物として好ましいものは、下記一般式［１］、［２］、［３］もしくは［４］で表される化合物である。
【００５３】
【化１】
0003579391.tif 000002
【００５４】
［ここで、ＡおよびＡ’は共役五員環構造を有する配位子（同一化合物内においてＡおよびＡ’は同一でも異なっていてもよい）を、Ｑは２つの共役五員環配位子を任意の位置で架橋する結合性基を、ＺはＭと結合している窒素原子、酸素原子、ケイ素原子、リン原子またはイオウ原子を含む配位子、水素原子、ハロゲン原子または炭化水素基を、Ｑ’は共役五員環配位子の任意の位置とＺを架橋する結合性基を、Ｍは周期律表４〜６族から選ばれる金属原子を、そしてＸおよびＹはＭと結合した水素原子、ハロゲン原子、炭化水素基、アルコキシ基、アミノ基、リン含有炭化水素基またはケイ素含有炭化水素基を、それぞれ示す。］
【００５５】
ＡおよびＡ’は共役五員環配位子であり、これらは同一化合物内において同一でも異なっていてもよいことは前記したとおりである。この共役五員環配位子（ＡおよびＡ’）の典型例としては、共役炭素五員環配位子、すなわちシクロペンタジエニル基を挙げることが出来る。このシクロペンタジエニル基は水素原子を５個有するもの［Ｃ６Ｈ５］であってもよく、また、その誘導体、すなわちその水素原子のいくつかが置換基で置換されているもの、であってもよい。この置換基の一つの具体例は、炭素数１〜２０、好ましくは１〜１２、の炭化水素基であるが、この炭化水素基は一価の基としてシクロペンタジエニル基と結合していても、またこれが複数存在するときにそのうちの２個がそれぞれ他端（ω−端）で結合してシクロペンタジエニル基の一部とともに環を形成していてもよい。後者の代表例は、２個の置換基がそれぞれのω−端で結合して当該シクロペンタジエニル基中の隣接した２個の炭素原子を共有して縮合六員環を形成しているもの、すなわちインデニル基またはフルオレニル基、アズレニル基である。
【００５６】
従って、共役五員環配位子（ＡおよびＡ’）の典型例は、置換又は非置換のシクロペンタジエニル基、インデニル基またはフルオレニル基ということができる。
シクロペンタジエニル基上の置換基としては、前記の炭素数１〜２０、好ましくは１〜１２、の炭化水素基の他に、ハロゲン基（例えば、フッ素、塩素、臭素）、アルコキシ基（例えば炭素数１〜１２のもの）、ケイ素含有炭化水素基（例えばケイ素原子を−Ｓｉ（Ｒ１）（Ｒ２）（Ｒ３）の形で含む炭素数１〜２４程度の基）、リン含有炭化水素基（例えば、リン原子を−Ｐ（Ｒ１）（Ｒ２）の形で含む炭素数１〜１８程度の基）、窒素含有炭化水素基（例えば、窒素原子を−Ｎ（Ｒ１）（Ｒ２）の形で含む炭素数１〜１８程度の基）あるいはホウ素含有炭化水素基（例えば、ホウ素原子を−Ｂ（Ｒ１）（Ｒ２）の形で含む炭素数１〜１８程度の基）である。これらの置換基が複数ある場合、それぞれの置換基は同一であっても異なっていてもよい。
【００５７】
Ｑは二つの共役五員環配位子間を任意の位置で架橋する結合性基を、Ｑ’は共役五員環配位子の任意の位置とＺ基を架橋する結合性基を、表す。好ましいものは、アルキレン基およびシリレン基である。
【００５８】
Ｍは、周期表４〜６族から選ばれる金属原子、好ましくは周期律表４族原子、具体的にはチタン、ジルコニウムおよびハフニウムである。
Ｚは、Ｍと結合している窒素原子、酸素原子、ケイ素原子、リン原子またはイオウ原子を含む配位子、水素原子、ハロゲン原子または炭化水素基である。
【００５９】
ＸおよびＹは、各々同一であっても異なってもよく、水素、ハロゲン基、炭素数１〜８の炭化水素基から選ばれる。特にハロゲンである場合が好ましい。
【００６０】
本発明において、成分［Ａ］は、同一の一般式で表される化合物群内において、および（または）異なる一般式で表される化合物間において二種以上の化合物の混合物として用いることができる。
Ｍがジルコニウムである場合のこの遷移金属化合物の具体例は、下記の通りである。
【００６１】
（イ）一般式［１］で表される化合物、すなわち結合性基Ｑを有せず共役五員環配位子を２個有する遷移金属化合物、例えば
（１）ビス（シクロペンタジエニル）ジルコニウムジクロリド、（２）ビス（ジメチルシクロペンタジエニル）ジルコニウムジクロリド、（３）ビス（ペンタメチルシクロペンタジエニル）ジルコニウムジクロリド、（４）ビス（ｎ−ブチルシクロペンタジエニル）ジルコニウムジクロリド、（５）ビス（ｎ−ブチル−メチル−シクロペンタジエニル）ジルコニウムジクロリド、（６）（シクロペンタジエニル）（エチル−メチル−シクロペンタジエニル）ジルコニウムジクロリド、（７）（ｎ−ブチルシクロペンタジエニル）（ジメチルシクロペンタジエニル）ジルコニウムジクロリド、（８）ビス（インデニル）ジルコニウムジクロリド、（９）ビス（テトラヒドロインデニル）ジルコニウムジクロリド、（１０）ビス（２−メチルインデニル）ジルコニウムジクロリド、（１１）ビス（フルオレニル）ジルコニウムジクロリド、（１２）ビス（シクロペンタジエニル）ジルコニウムジメチル、
（１３）（シクロペンタジエニル）（インデニル）ジルコニウムジクロリド、（１４）（シクロペンタジエニル）（フルオレニル）ジルコニウムジクロリド、（１５）（シクロペンタジエニル）（アズレニル）ジルコニウムジクロリド。
【００６２】
（ロ）一般式［２］で表される化合物、すなわち結合性基Ｑ、例えば（ロ−１）Ｑ＝アルキレン基のものとして、例えば、
（１）メチレンビス（インデニル）ジルコニウムジクロリド、（２）エチレンビス（インデニル）ジルコニウムジクロリド、（３）エチレンビス（４，５，６，７−テトラヒドロインデニル）ジルコニウムジクロリド、（４）エチレンビス（２−メチルインデニル）ジルコニウムジクロリド、（５）エチレン（２，４−ジメチルシクロペンタジエニル）（３’，５’−ジメチルシクロペンタジエニル）ジルコニウムジクロリド、（６）エチレン１，２−ビス［４−（２，７−ジメチルインデニル）］ジルコニウムジクロリド、（７）イソプロピリデンビス（インデニル）ジルコニウムジクロリド、（８）メチレン（シクロペンタジエニル）（３，４−ジメチルシクロペンタジエニル）ジルコニウムジクロリド、（９）イソプロピリデン（シクロペンタジエニル）（３，４−ジメチルシクロペンタジエニル）ジルコニウムジクロリド、（１０）イソプロピリデン（シクロペンタジエニル）（フルオレニル）ジルコニウムジクロリド、（１１）エチレン（シクロペンタジエニル）（３，５−ジメチルペンタジエニル）ジルコニウムジクロリド、（１２）エチレン（２，５−ジメチルシクロペンタジエニル）（フルオレニル）ジルコニウムジクロリド、（１３）ジフェニルメチレン（シクロペンタジエニル）（３，４−ジエチルシクロペンタジエニル）ジルコニウムジクロリド、（１４）シクロヘキシリデン（シクロペンタジエニル）（フルオレニル）ジルコニウムジクロリド、（１５）ジクロロ｛１，１’−ジメチルメチレンビス［２−メチル−４−（４−ビフェニル）−４Ｈ−アズレニル］｝ジルコニウム。
【００６３】
（ロ−２）Ｑ＝シリレン基のものとして、例えば、
（１）ジメチルシリレンビス（２−メチルインデニル）ジルコニウムジクロリド、（２）ジメチルシリレンビス（２，４−ジメチルインデニル）ジルコニウムジクロリド、（３）ジメチルシリレンビス（２−メチル−４，５，６，７−テトラヒドロインデニル）ジルコニウムジクロリド、（４）ジメチルシリレンビス（２−メチル−４，５−ベンゾインデニル）ジルコニウムジクロリド、（５）ジメチルシリレンビス（２−メチル−４−フェニルインデニル）ジルコニウムジクロリド、（６）ジメチルシリレンビス［４−（２−フェニルインデニル）］ジルコニウムジクロリド、（７）ジメチルシリレンビス［４−（２−フェニル−３−メチルインデニル）］ジルコニウムジクロリド、（８）フェニルメチルシリレンビス（４，５，６，７−テトラヒドロインデニル）ジルコニウムジクロリド、（９）フェニルメチルシリレン（２，４−ジメチルシクロペンタジエニル）（３’，５’−ジメチルシクロペンタジエニル）ジルコニウムジクロリド、（１０）ジフェニルシリレンビス（インデニル）ジルコニウムジクロリド、（１１）テトラメチルジシリレンビス（シクロペンタジエニル）ジルコニウムジクロリド、（１２）ジメチルシリレン（シクロペンタジエニル）（トリエチルシクロペンタジエニル）ジルコニウムジクロリド、（１３）ジメチルシリレン（シクロペンタジエニル）（フルオレニル）ジルコニウムジクロリド、（１４）ジメチルシリレン（ジエチルシクロペンタジエニル）（オクタヒドロフルオレニル）ジルコニウムジクロリド、（１５）ジメチルシリレンビス［１−（２−メチル−４−フェニル−４Ｈ−アズレニル］ジルコニウムジクロリド。
【００６４】
（ロ−３）Ｑ＝ゲルマニウム、リン、窒素、ホウ素あるいはアルミニウムを含む炭化水素基のものとして、例えば、
（１）ジメチルゲルマニウムビス（インデニル）ジルコニウムジクロリド、（２）メチルアルミニウムビス（インデニル）ジルコニウムジクロリド、（３）フェニルホスフィノビス（インデニル）ジルコニウムジクロリド、（４）フェニルアミノ（シクロペンタジエニル）（フルオレニル）ジルコニウムジクロリド。
【００６５】
（ハ）一般式［３］で表される化合物、すなわち結合性基Ｑ’を有せず共役五員環配位子を１個有する遷移金属化合物、例えば、（１）ペンタメチルシクロペンタジエニル−ビス（フェニル）アミノジルコニウムジクロリド、（２）インデニル−ビス（フェニル）アミドジルコニウムジクロリド、（３）ペンタメチルシクロペンタジエニル−ビス（トリメチルシリル）アミノジルコニウムジクロリド、（４）ペンタメチルシクロペンタジエニルフェノキシジルコニウムジクロリド、（５）ペンタメチルシクロペンタジエニルジルコニウムトリクロリド、（６）シクロペンタジエニルジルコニウムベンジルジクロリド。
【００６６】
（ニ）一般式［４］で表される化合物、すなわち結合性基Ｑ’で架橋した共役五員環配位子を一個有する遷移金属化合物、例えば、
（１）ジメチルシリレン（テトラメチルシクロペンタジエニル）フェニルアミドジルコニウムジクロリド、（２）ジメチルシリレン（テトラメチルシクロペンタジエニル）ｔｅｒｔブチルアミドジルコニウムジクロリド、（３）ジメチルシリレン（インデニル）シクロヘキシルアミドジルコニウムジクロリド、（４）ジメチルシリレン（テトラヒドロインデニル）デシルアミドジルコニウムジクロリド、（５）ジメチルシリレン（テトラヒドロインデニル）（（トリメチルシリル）アミノ）ジルコニウムジクロリド、（６）ジメチルゲルマン（テトラメチルシクロペンタジエニル）（フェニル）アミノジルコニウムジクロリド
。
【００６７】
（ホ）また、上記（イ）〜（ニ）の化合物の塩素を臭素、ヨウ素、ヒドリド、メチル、フェニル等に置き換えたものも使用可能である。
なお、上記例示において、シクロペンタジエニル環の二置換体は１，２−および１，３−置換体を含み、三置換体は１，２，３−および１，２，４−置換体を含む。
【００６８】
更に、本発明では、成分［Ａ］として上記（イ）〜（ホ）に例示したジルコニウム化合物の中心金属をジルコニウムからチタン、ハフニウム、バナジウム、ニオブ、クロム、モリブデンまたはタングステン等に換えた化合物も用いることができる。これらのうちで好ましいものは、ジルコニウム化合物、ハフニウム化合物およびチタン化合物である。
【００６９】
▲２▼成分［Ｂ］
本発明で成分［Ｂ］として用いられるイオン交換性層状珪酸塩とは、イオン結合等によって構成される面が互いに弱い結合力で平行に積み重なった結晶構造をとる珪酸塩化合物であり、含有するイオンが交換可能なものを言う。
【００７０】
イオン交換性層状珪酸塩の具体例としては、白水晴雄著「粘土鉱物学」朝倉書店（１９９５年）、等に記載される公知の層状珪酸塩が使用できるが、その中でもモンモリロナイト、ザウコナイト、バイデライト、ノントロナイト、サポナイト、ヘクトライト、スチーブンサイト、ベントナイト、テニオライト等のスメクタイト族、バーミキュライト族、雲母族が好ましく、ウンモ族またはスメクタイト族が特に好ましい。
【００７１】
スメクタイト族の代表的なものとしては、一般にはモンモリロナイト、バイデライト、サポナイト、ノントライト、ヘクトライト、ソーコナイト等である。「ベンクレイＳＬ」（水澤化学工業社製）、「クニピア」、「スメクトン」（いずれもクニミネ工業社製）、「モンモリロナイトＫ１０」（アルドリッチ社製、ジュートヘミー社製）、「Ｋ−Ｃａｔａｌｙｓｔｓシリーズ」（ジュートヘミー社製）等の市販品を利用することもできる。
【００７２】
雲母族の代表的なものとしては、白雲母、パラゴナイト、金雲母、黒雲母、レピドライト等がある。市販品の「合成雲母ソマシフ」（コープケミカル社製）、「フッ素金雲母」、「フッ素四ケイ素雲母」、「テニオライト」（いずれもトピー工業社製）等の市販品を利用することも出来る。
【００７３】
また、成分［Ｂ］は化学処理を施すことも好ましい。ここで化学処理とは、表面に付着している不純物を除去する表面処理と粘土の結晶構造に影響を与える処理のいずれをも用いることができる。
【００７４】
好ましい化学処理としては塩類処理および／または酸処理である。層状珪酸塩とメタロセン錯体を組み合わせて得られるオレフィン重合用触媒は、層状珪酸塩がメタロセン錯体を活性化することができる。特筆すべきことは、当該層状珪酸塩の構造によって、重合活性点をマルチサイト化することが可能になる。このため、アルミノキサンを用いた場合にはシングルサイトであるメタロセン触媒が、マルチサイト触媒として機能する。したがって、通常の分子量を有するポリマーと超高分子量を有するポリマーを一度の重合で生成することが可能になる。酸処理は、層状珪酸塩中に含有されている金属原子を溶出することができ、特定の活性点を形成する役割を果たす。一方、塩類処理は、層間に存在する陽イオンを交換することができ、交換された陽イオンの大きさに応じて、層間距離を変化させることができるため、当該珪酸塩内部の活性前駆点をメタロセン錯体と接触可能にする役割を果たす。これら酸処理や塩類処理の使用化合物、処理濃度、処理温度等を制御することで、処理後の層状珪酸塩の構造を制御することが可能になる。
【００７５】
本発明においては、塩類で処理される前の、イオン交換性層状珪酸塩からなる群より選ばれた少なくとも一種の化合物の含有する交換性陽イオンの３０％以上、好ましくは４０％以上、特に好ましくは６０％以上を、下記に示す塩類より解離した陽イオンと、イオン交換することが必要である。このようなイオン交換を目的とした本発明の塩類処理で用いられる塩類は、２〜１４族原子から成る群より選ばれた少なくとも一種の原子を含む陽イオンを含有する化合物である。
これらの塩類は単独で用いても、二種類以上を同時に、および／または、連続して用いてもよい。本発明のエチレン系重合体を製造するためには、塩類処理で用いられる塩類として、４〜６族原子からなる群より選ばれた少なくとも一種の陽イオンと、ハロゲン原子、無機酸および有機酸の陰イオンより選ばれた少なくとも一種の陰イオンとからなる化合物が好ましく、これらの具体例のうち、特に好ましくは、Ｔｉ２＋、Ｔｉ３＋、Ｔｉ４＋、Ｚｒ２＋、Ｚｒ３＋、Ｚｒ４＋、Ｈｆ２＋、Ｈｆ３＋、Ｈｆ４＋、Ｃｒ２＋、Ｃｒ３＋、Ｃｒ４＋、Ｃｒ５＋、Ｃｒ６＋、を含有する上述例示の塩である。これらの具体例のうち、最も好ましくは、Ｃｒ２＋、Ｃｒ３＋、Ｃｒ４＋、Ｃｒ５＋、Ｃｒ６＋、を含有する塩である。
【００７６】
酸処理は表面の不純物を取り除くほか、結晶構造のＡｌ、Ｆｅ、Ｍｇ、等の陽イオンの一部又は全部を溶出させる。酸処理で用いられる酸は、好ましくは塩酸、硫酸、硝酸、酢酸、シュウ酸から選択される。処理に用いる塩類及び酸は、２種以上であってもよい。塩類処理と酸処理を組み合わせる場合においては、塩類処理を行った後、酸処理を行う方法、酸処理を行った後、塩類処理を行う方法、及び塩類処理と酸処理を同時に行う方法がある。
【００７７】
塩類及び酸による処理条件は、特には制限されないが、通常、塩類および酸濃度は、０．１〜５０重量％、処理温度は室温〜沸点、処理時間は、５分〜２４時間の条件を選択して、イオン交換性層状珪酸塩から成る群より選ばれた少なくとも一種の化合物を構成している物質の少なくとも一部を溶出する条件で行うことが好ましい。また、塩類及び酸は、一般的には水溶液で用いられるが、場合によってはアセトン、エタノール、ヘキサン、トルエン等の有機溶媒中で行うことも可能である。
【００７８】
成分［Ｂ］は、得られるポリマーの粉体性状を改善する観点から造粒工程を経ることが望ましく、特に噴霧造粒を採用することが望ましい。処理の時期は、酸処理および／または塩類処理の前後を問わない。
【００７９】
▲３▼成分［Ｃ］
また、本発明において、必要に応じて成分［Ｃ］として用いられる有機アルミニウム化合物の例としては、下記式で示される化合物が挙げられる。
ＡｌＲ８ｊＸ３−ｊ
（式中、Ｒ８  は炭素数１〜２０の炭化水素基、Ｘは水素、ハロゲン、アルコキシ基、ｊは０＜ｊ≦３の数を表す。）
【００８０】
上記有機アルミニウム化合物の具体例としては、トリメチルアルミニウム、トリエチルアルミニウム、トリプロピルアルミニウム、トリイソブチルアルミニウム、トリオクチルアルミニウム等のトリアルキルアルミニウム、またはジエチルアルミニウムモノクロライド、ジエチルアルミニウムメトキシド等のハロゲンもしくはアルコキシ含有アルキルアルミニウムが挙げられる。これらのうちトリアルキルアルミニウムが好ましく、トリエチルアルミニウム、トリイソブチルアルミニウムが更に好ましく、トリエチルアルミニウムが最も好ましい。
【００８１】
▲４▼触媒の調製
本発明では、上記［Ａ］成分、［Ｂ］成分及び必要に応じて用いられる［Ｃ］成分にエチレンを接触させ、予備的に重合させて触媒とするのが好ましい。［Ａ］成分、［Ｂ］成分、必要に応じて［Ｃ］成分の接触条件は公知の方法が採用できる。
【００８２】
▲５▼エチレン系重合体の製造
エチレンの単独重合反応または他のオレフィンとの共重合反応は、上記で得られた固体触媒成分、好ましくはエチレンで予備重合された固体触媒成分を用いて行われる。この際、必要に応じて有機アルミニウム化合物を用いることができる。このとき用いられる有機アルミニウム化合物としては、前記成分［Ｃ］として使用可能な化合物と同様な化合物が挙げられる。この際に用いられる有機アルミニウム化合物の量は、触媒成分［Ａ］中の遷移金属対有機アルミニウム化合物中のアルミニウムのモル比が１：０〜１００００の範囲で使用できるが、特に加重条件として、触媒成分［Ｂ］に対する該有機アルミニウム化合物中のアルミニウムの比が４．０〜１００ｍｍｏｌ−Ａｌ／ｇ−［Ｂ］になるように選ばれると、複数の触媒を併用したり、多段重合などの特別な方法を使用せず、単一の触媒および単一の反応器だけで、上述した優れた物性を有する本発明のエチレン系重合体を得ることが出来る。
【００８３】
触媒成分［Ｂ］に対する該有機アルミニウム化合物中のアルミニウムの比が１０．０〜８０．０ｍｍｏｌ−Ａｌ／ｇ−［Ｂ］であると更に好ましく、２０．０〜６０．０ｍｍｏｌ−Ａｌ／ｇ−［Ｂ］であると最も好ましい。重合系における該有機アルミニウム化合物中のアルミニウム濃度は、スラリー重合法の場合、好ましくは０．２０〜５．００ｍｍｏｌ−Ａｌ／Ｌ−溶媒、更に好ましくは０．３０〜２．００ｍｍｏｌ−Ａｌ／Ｌ−溶媒、最も好ましくは０．４０〜１．００ｍｍｏｌ−Ａｌ／Ｌ−溶媒である。
本発明においては、Ｍ１ｍａｘの制御は、分子量調節剤としての水素の量を増減することで所望の値に制御することができる。一方、上述したように一定の化学処理を施した層状珪酸塩は、メタロセン錯体を活性化させる上で、水素応答性の極端に小さなサイトを形成することができ、その結果、水素のフィード量に左右されにくい超高分子量エチレン重合体を生成することができる。
【００８４】
本発明のエチレン系重合体は、エチレン単独、またはエチレンと他のオレフィンとを共重合することによって製造できるが、本発明のエチレン系重合体の中でも特に高い剛性を有する該重合体を得るためにはエチレンの単独重合で製造することが好ましい。
【００８５】
重合反応は、ブタン、ペンタン、ヘキサン、ヘプタン、トルエン、シクロヘキサン等の不活性炭化水素や液化α−オレフィン等の溶媒存在下、あるいは不存在下に行われる。温度は、−５０〜２５０℃であり、圧力は特に制限されないが、好ましくは、常圧〜約２０００ｋｇｆ／ｃｍ2の範囲である。また、重合系内に分子量調節剤として水素を存在させてもよく、分子量、ＭＩ、ＨＬＭＩの調節剤として望ましい。上述した優れた物性を有する本発明のエチレン系重合体を得るために好ましい水素量は、例えば、重合温度０〜１１０℃、ｎ−ヘプタン溶媒のスラリー重合系の気相部におけるエチレンに対するモル比で、０．０５〜５．０％、更に好ましくは０．１〜３．０％、最も好ましくは０．２〜２．０％である。好ましい重合法は、スラリー重合法、気相重合法、高圧重合法、溶液重合法である。更に好ましくはスラリー重合法、気相重合法であり、最も好ましくはスラリー重合法である。
【００８６】
ここでＨＬＭＩを低い値に維持するに十分な高溶融粘度を有する成分、および超高分子量成分は、上述の触媒成分［Ａ］、［Ｂ］、及び必要に応じて［Ｃ］を含む触媒系の存在下に、上述の条件においてエチレン単独またはエチレンと１−ブテン、１−ヘキセン、１−オクテン等のαオレフィンとを共重合させることによって製造することが望ましい。この際、触媒成分［Ｂ］に対する重合反応で用いられる有機アルミニウム化合物中のアルミニウムの比と、重合系における該有機アルミニウム化合物中のアルミニウム濃度を上述した範囲に収めることが重要である。
【００８７】
また、密度を高い値に維持するに十分な高結晶性成分およびＭ１ｍａｘを好ましい範囲に収めるための分子量分布の狭い低分子量成分は、上述の触媒系の存在下に、上述の重合方法によって製造することができる。この際、重合温度と、重合系内に分子量調節剤として存在させる水素のエチレンに対するモル比が重要である。また、結晶化度分布の制御は、コモノマーの種類やフィード量、触媒の適切な選択によっておこなう。ただし、エチレン単独重合の場合は、触媒の適切な選択および分子量分布の制御によっておこなう。
【００８８】
本発明のエチレン系重合体には、本発明の目的を損なわない範囲で、耐候安定剤、耐熱安定剤、帯電防止剤、スリップ剤、アンチブロッキング剤、防曇剤、滑剤、顔料、結晶核剤、老化防止剤、塩酸吸収剤、酸化防止剤の添加剤が、必要に応じて配合されても良い。
【００８９】
【実施例】
以下に本発明を実施例を用いて具体的に説明するが、本発明はこれらの実施例によって限定されるものではない。なお、本発明で使用する物性値の測定法と定義は既に述べた通りである。また、％は特に断りない限り、重量％を示す。
【００９０】
【実施例１】
（１）粘土鉱物の化学処理および造粒
市販のモンモリロナイト（「クニピアＦ」、クニミネ工業社製）８ｋｇを振動ボールミルによって粉砕し、塩化マグネシウム１０ｋｇを溶解させた脱塩水５０Ｌ中に分散させて、８０℃で１時間撹拌した。得られた固体成分を水洗した後、８．２％の塩酸水溶液５６Ｌ中に分散させて、９０℃で２時間撹拌し、脱塩水で水洗した。このようにして化学処理されたモンモリロナイト４．６ｋｇの水スラリー液を固形分濃度１５．２％に調整しスプレードライヤーにより噴霧乾燥を行った。造粒により得られた粒子の形状は球状であった。
【００９１】
（２）粘土鉱物のクロム塩処理
純水１０００ｇに市販のＣｒ（ＮＯ３）３・９Ｈ２Ｏ  ８０ｇを溶解させた後、これに（１）で得られた化学処理モンモリロナイト造粒粒子２００ｇを分散させ、９０℃で３時間攪拌した。これを脱塩水にてｐＨ６まで濾過・洗浄した後、得られた含水固体ケーキを１１０℃で１０時間予備乾燥して、全て流れ性の良い粒子状のクロム塩処理モンモリロナイト２３７．１ｇを得た。この予備乾燥モンモリロナイト粒子１０．４５ｇを更に２００℃で２時間減圧乾燥し、乾燥モンモリロナイト粒子９．１３ｇを得た。
【００９２】
（３）クロム塩処理モンモリロナイトの有機Ａｌ処理
窒素雰囲気下、２００ｍＬフラスコにおいて（２）で得たクロム塩処理モンモリロナイト粒子９．１３ｇをｎ−ヘプタン１０．８ｍｌに分散させてスラリーとした。次いで、室温において撹拌下、トリエチルアルミニウムのｎ−ヘプタン溶液（濃度０．６２２ｍｏｌ／Ｌ）４４．０ｍｌを添加した。室温で１時間接触させた後、上澄み液を抜き出し、固体部をｎ−ヘプタンで洗浄した。
【００９３】
（４）触媒調製および予備重合
窒素雰囲気下、容量１Ｌの誘導攪拌装置付き反応器にｎ−ヘプタン７００ｍｌと（３）で得た固体部全量を反応器へ導入した。ここへビス（シクロペンタジエニル）ジルコニウムジクロリド０．７３０４ｍｍｏｌ（０．２１３５ｇ）をｎ−ヘプタン８５．４ｍｌで溶液として添加し、３０℃で１０分間攪拌した。引き続きトリエチルアルミニウム８．７６ｍｍｏｌ（１．００ｇ）を添加して、６０℃に昇温した後、更に１０分間攪拌を続けた。系の温度を保持したまま、エチレンガスを０．４５ＮＬ／分の速度で１１３分間導入して予備重合を行った。エチレンの供給を停止し、反応器内容物を窒素雰囲気下において全て２Ｌフラスコに抜き出した。ヘプタン５００ｍＬを反応器に追加して反応器内に残存した内容物を全てフラスコに抜き出した。フラスコに移送した予備重合触媒スラリーを静置して上澄み液約９５０ｍＬを除去した後、７０℃に加熱しながら減圧乾燥を行って溶媒を除去した。この結果、予備重合触媒粉末７１．２５ｇを回収した。
【００９４】
（５）エチレンの重合
上記（４）の予備重合触媒を使用してエチレン重合を行った。即ち９０℃で精製窒素を流通させて十分乾燥した後、エチレンガスによって置換された容積２００Ｌの撹拌反応器中に、室温にてｎ−ヘプタン１００Ｌとトリエチルアルミニウム４８．０ｍｍｏｌを添加した。反応器内温を９０℃とした後、所定量の水素（圧力２０．５ｋｇ／ｃｍ２、体積１０９０ｍｌ）を導入し、次いでエチレンガスを導入して圧力を２０ＫＧとした。内温と圧力を保持したまま、上記（４）の予備重合触媒１６．０ｇを添加してエチレンの重合を開始した。重合中は圧力を常に２０ＫＧに維持するようにエチレンを供給し、重合を５時間継続した。水素は重合開始時から１時間毎に適量追加添加した。重合開始してからの反応器内気相部の水素／エチレン比（モル％）の３０分毎の推移は、１．０９６／０．９６９／０．８０２／１．１０５／０．９３１／０．８８１／０．７６６／０．８０８／０．７１３／０．６６９、であった。その結果、粒子状のエチレン単独重合体１．７９ｋｇが得られた。
得られたポリエチレン１００重量部にヒンダードフェノール系安定剤であるイルガノックス１０１０（商品名、チバガイギー社製）を０．１重量部、フォスファイト系安定剤であるイルガフォス１６８（商品名、チバガイギー社製）を０．０５重量部、ステアリン酸カルシウムを０．１重量部添加してペレット化し、各種物性試験および成形試験に供した。重合体の基礎物性を表１（その１〜その４）に示した。
また、図１には重合体のＧＰＣ曲線を示した。図中、横軸は溶出した重合体の分子量の常用対数を、縦軸は溶出量（相対値）を示す。
【００９５】
【実施例２】
（１）触媒調製および予備重合
実施例１（１）〜（４）と同様にして触媒調製および予備重合を実施した。ただし、乾燥クロム塩処理モンモリロナイト粒子９．１５ｇに対して、ビス（シクロペンタジエニル）ジルコニウムジクロリド１．６０１ｍｍｏｌ（０．４６８ｇ）を使用し、予備重合時に使用するトリエチルアルミニウムは１９．１８ｍｍｏｌ（２．１９ｇ）とした。この結果、予備重合触媒粉末７９．３９ｇを回収した。
【００９６】
（２）エチレンの重合
上記（１）の予備重合触媒を使用して実施例１（５）と同様にしてエチレン重合を行った。ただし、トリエチルアルミニウムは８０．０ｍｍｏｌとし、重合時間は３時間であった。重合開始してからの反応器内気相部の水素／エチレン比（モル％）の３０分毎の推移は、１．０９１／０．９３２／０．２２１／０．２６９／０．０５６／０．３２９／０．３１９、であった。その結果、粒子状のエチレン単独重合体１０．８ｋｇが得られた。
得られたポリエチレン１００重量部にヒンダードフェノール系安定剤であるイルガノックス１０１０（商品名、チバガイギー社製）を０．１重量部、フォスファイト系安定剤であるイルガフォス１６８（商品名、チバガイギー社製）を０．０５重量部、ステアリン酸カルシウムを０．１重量部添加してペレット化し、各種物性試験および成形試験に供した。重合体の基礎物性を表１（その１〜その４）に、重合体のＧＰＣ曲線を図１に示した。
【００９７】
【実施例３】
（１）エチレンの重合
実施例２（１）の予備重合触媒を使用して実施例２（２）と同様にしてエチレン重合を行った。ただし、重合前に反応器に導入する水素を減らし（圧力１５．０ｋｇ／ｃｍ２、体積１０９０ｍｌ）、重合時間は５時間とした。重合開始してからの反応器内気相部の水素／エチレン比（モル％）の３０分毎の推移は、０．８３０／０．６８５／０．４１８／０．４２１／０．２０１／０．４６３／０．２２４／０．４１８／０．２１０／０．４１１／０．２０３、であった。その結果、粒子状のエチレン単独重合体９．９ｋｇが得られた。
得られたポリエチレン１００重量部にヒンダードフェノール系安定剤であるイルガノックス１０１０（商品名、チバガイギー社製）を０．１重量部、フォスファイト系安定剤であるイルガフォス１６８（商品名、チバガイギー社製）を０．０５重量部、ステアリン酸カルシウムを０．１重量部添加してペレット化し、各種物性試験および成形試験に供した。重合体の基礎物性を表１（その１〜その４）に、重合体のＧＰＣ曲線を図１に示した。
【００９８】
【実施例４】
（１）粘土鉱物のマグネシウム塩処理
市販の膨潤性モンモリロナイトの造粒分級品（「ベンクレイＳＬ」、水澤化学社製、平均粒径２７μｍ）２１６ｇを硫酸マグネシウムの硫酸水溶液（硫酸マグネシウム濃度７．１８％、硫酸濃度１１．８％）１９５２ｇ中に分散させ、１００℃で２時間撹拌した。これを脱塩水にて濾過・洗浄した後、得られた固体ケーキを１１０℃で１０時間乾燥し、予備乾燥モンモリロナイト１８７ｇを得た。この予備乾燥モンモリロナイトを目開き１５０μｍの篩にかけ、篩を通過した粒子を更に２００℃で２時間減圧乾燥した。
【００９９】
（２）粘土鉱物のクロム塩処理
純水２００ｇに市販のＣｒ（ＮＯ３）３・９Ｈ２Ｏ  ２４ｇを溶解させた後、これに（１）で得られた化学処理モンモリロナイト造粒粒子１０ｇを分散させ、９０℃で３時間攪拌した。これを脱塩水にてｐＨ６まで濾過・洗浄した後、得られた含水固体ケーキを１１０℃で１０時間予備乾燥して、全て流れ性の良い粒子状のクロム塩処理モンモリロナイトを得た。この予備乾燥モンモリロナイト粒子６．１７ｇを更に２００℃で２時間減圧乾燥し、乾燥モンモリロナイト粒子５．８５ｇを得た。
【０１００】
（３）クロム塩処理モンモリロナイトの有機Ａｌ処理
窒素雰囲気下、２００ｍＬフラスコにおいて（２）で得たクロム塩処理モンモリロナイト粒子５．８５ｇをｎ−ヘプタン６．９ｍｌに分散させてスラリーとした。次いで、室温において撹拌下、トリエチルアルミニウムのｎ−ヘプタン溶液（濃度０．６２２ｍｏｌ／Ｌ）２８．２ｍｌを添加した。室温で１時間接触させた後、上澄み液を抜き出し、固体部をｎ−ヘプタンで洗浄した。
【０１０１】
（４）触媒調製および予備重合
窒素雰囲気下、容量１Ｌの誘導攪拌装置付き反応器にｎ−ヘプタン７３６ｍｌと（３）で得た固体部全量を反応器へ導入した。ここへビス（シクロペンタジエニル）ジルコニウムジクロリド０．４６８０ｍｍｏｌ（０．１３６８ｇ）をｎ−ヘプタン５４．７ｍｌで溶液として添加し、３０℃で１０分間攪拌した。引き続きトリエチルアルミニウム５．６１ｍｍｏｌ（０．６４１ｇ）を添加して、６０℃に昇温した後、更に１０分間攪拌を続けた。系の温度を保持したまま、エチレンガスを０．４５ＮＬ／分の速度で１００分間導入して予備重合を行った。エチレンの供給を停止し、反応器内容物を窒素雰囲気下において全て２Ｌフラスコに抜き出した。ヘプタン５００ｍＬを反応器に追加して反応器内に残存した内容物を全てフラスコに抜き出した。フラスコに移送した予備重合触媒スラリーを静置して上澄み液約９５０ｍＬを除去した後、７０℃に加熱しながら減圧乾燥を行って溶媒を除去した。この結果、予備重合触媒粉末５０．７６ｇを回収した。
【０１０２】
（５）エチレンの重合
上記（４）の予備重合触媒を使用して実施例１（５）と同様にしてエチレン重合を行った。ただし、トリエチルアルミニウムは８０．０ｍｍｏｌとし、重合時間は５時間であった。重合開始１時間後からの反応器内気相部の水素／エチレン比（モル％）の３０分毎の推移は、０．４７６／０．５４３／０．３６１／０．４０５／０．２６７／０．４０３／０．２６４／０．３４１／０．２４９、であった。その結果、粒子状のエチレン単独重合体４．２ｋｇが得られた。
得られたポリエチレン１００重量部にヒンダードフェノール系安定剤であるイルガノックス１０１０（商品名、チバガイギー社製）を０．１重量部、フォスファイト系安定剤であるイルガフォス１６８（商品名、チバガイギー社製）を０．０５重量部、ステアリン酸カルシウムを０．１重量部添加してペレット化し、各種物性試験および成形試験に供した。重合体の基礎物性を表１（その１〜その４）に、重合体のＧＰＣ曲線を図１に示した。
【０１０３】
【比較例１】
（１）粘土鉱物のクロム塩処理
実施例１（１）で得られた化学処理モンモリロナイト造粒粒子を１Ｌフラスコに２０ｇ分取し、その後、市販のＣｒ（ＮＯ３）３・９Ｈ２Ｏ  ４８ｇを溶解させた脱塩水４００ｍｌに分散させ、９０℃で３時間攪拌した。処理後、この固体成分を脱塩水で洗浄し、乾燥を行って化学処理モンモリロナイトを得た。この予備乾燥モンモリロナイト粒子１０．０ｇを更に２００℃で２時間減圧乾燥し、乾燥モンモリロナイト粒子８．７ｇを得た。
【０１０４】
（２）クロム塩処理モンモリロナイトの有機Ａｌ処理
窒素雰囲気下、１００ｍＬフラスコに、（１）で得たクロム塩処理モンモリロナイト粒子３．０ｇを入れ、トルエン２０ｍｌに分散させてスラリーとした。次いで室温において撹拌下、トリエチルアルミニウムを１．３ｍｌ添加した。室温で１時間接触させた後、上澄み液を抜き出し、固体部をトルエンで洗浄した。
【０１０５】
（３）触媒調製
（２）に引き続き、窒素雰囲気下、トルエンを追加してスラリーとした後、ビス（シクロペンタジエニル）ジルコニウムジクロリドのトルエン溶液（２０．０μｍｏｌ／ｍｌ）を１２．０ｍｌ加え、室温で１時間攪拌して触媒成分を得た。
【０１０６】
（４）エチレンの重合
精製窒素で充分置換された２Ｌの誘導撹拌式オートクレーブ中にノルマルヘキサン１Ｌ、トリエチルアルミニウム０．１５ｍｍｏｌ、（３）で得られた触媒成分を１００．０ｍｇ仕込んだ。その後、９０℃に昇温した後、エチレンを導入して全圧を２２．０ｋｇｆ／ｃｍ２に保ち、撹拌を続けて１時間重合を行った。重合はエタノール１０ｍｌを加えることにより停止させた。得られたエチレン重合体は２８０ｇであった。
得られたポリエチレン１００重量部にヒンダードフェノール系安定剤であるイルガノックス１０１０（商品名、チバガイギー社製）を０．１重量部、フォスファイト系安定剤であるイルガフォス１６８（商品名、チバガイギー社製）を０．０５重量部、ステアリン酸カルシウムを０．１重量部添加してペレット化し、各種物性試験および成形試験に供した。重合体の基礎物性を表１（その１〜その４）に示した。
【０１０７】
【比較例２】
（１）エチレンの重合
比較例１（４）で得られた触媒成分の使用量を１２０ｍｇ、オートクレーブ内のガス組成が［水素／エチレン］＝０．０３４ｍｏｌ％になるように水素を加えた以外は比較例１（５）と同様の方法によりエチレンの重合を行った。得られたエチレン重合体は３１０ｇであった。
得られたポリエチレン１００重量部にヒンダードフェノール系安定剤であるイルガノックス１０１０（商品名、チバガイギー社製）を０．１重量部、フォスファイト系安定剤であるイルガフォス１６８（商品名、チバガイギー社製）を０．０５重量部、ステアリン酸カルシウムを０．１重量部添加してペレット化し、各種物性試験および成形試験に供した。重合体の基礎物性を表１（その１〜その４）に示した。
【０１０８】
【比較例３】
（１）粘土鉱物のクロム塩処理
実施例１（１）で得られた化学処理モンモリロナイト造粒粒子を１Ｌフラスコに２０ｇ分取し、その後、市販のＣｒ（ＮＯ３）３・９Ｈ２Ｏ  ４８ｇを溶解させた脱塩水４００ｍｌに分散させ、９０℃で３時間攪拌した。処理後、この固体成分を脱塩水で洗浄し、乾燥を行って化学処理モンモリロナイトを得た。この予備乾燥モンモリロナイト粒子１０．０ｇを更に２００℃で２時間減圧乾燥し、乾燥モンモリロナイト粒子８．７ｇを得た。
【０１０９】
（２）クロム塩処理モンモリロナイトの有機Ａｌ処理
窒素雰囲気下、１００ｍＬフラスコに、（１）で得たクロム塩処理モンモリロナイト粒子３．０ｇを入れ、トルエン２０ｍｌに分散させてスラリーとした。次いで室温において撹拌下、トリエチルアルミニウムを１．３ｍｌ添加した。室温で１時間接触させた後、上澄み液を抜き出し、固体部をトルエンで洗浄した。
【０１１０】
（３）触媒調製
（２）に引き続き、窒素雰囲気下、トルエンを追加してスラリーとした後、ビス（シクロペンタジエニル）ジルコニウムジクロリドのトルエン溶液（２０．０μｍｏｌ／ｍｌ）を１２．０ｍｌ加え、室温で１時間攪拌して触媒成分を得た。
【０１１１】
（４）エチレンの重合
精製窒素で充分置換された２Ｌの誘導撹拌式オートクレーブ中にノルマルヘキサン１Ｌ、トリエチルアルミニウム０．１５ｍｍｏｌ、（３）で得られた触媒成分を１２０ｍｇ仕込んだ。その後、９０℃に昇温してオートクレーブ内のガス組成が［水素／エチレン］＝０．０３４ｍｏｌ％になるように水素を加えた後、エチレンを導入して全圧を２２．０ｋｇｆ／ｃｍ２に保ち、撹拌を続けて１時間重合を行った。重合はエタノール１０ｍｌを加えることにより停止させた。得られたエチレン重合体は３１０ｇであった。重合体の基礎物性を表１（その１〜その４）に示した。
【０１１２】
【比較例４】
（１）固体触媒成分の調製
成形性が優れたエチレン系重合体とうたわれている特開平９−３２８５２０の実施例記載の錯体を使用して触媒成分を調製した。すなわち、市販のシリカ担持メチルアルミノキサン（Ｗｉｔｃｏ社製  ＴＡ０２７９４、メチルアルミノキサンとして５０重量％含有）６．０ｇをトルエン５０ｍｌでスラリー化し、ここへ、ジメチルシリレンビス（３−メチルシクロペンタジエニル）ジルコニウムジクロリド（ジアステレオ異性体の混合比１：１）のトルエン溶液（Ｚｒ＝０．０１０３ミリモル／ｍｌ）１１．１ｍｌを２０℃で３０分かけて滴下した。次いで８０℃まで昇温し、その温度で２時間反応させた。その後、上澄み液を除去し、ヘプタンで２回洗浄した。
【０１１３】
（２）エチレンの予備重合
上記（１）で得られた固体触媒４ｇをヘプタン２００ｍｌで再スラリー化した。ここへトリイソブチルアルミニウムのヘプタン溶液（０．７３１ｍｍｏｌ／ｍｌ）６．８４ｍｌおよび１−ヘキセン０．３６ｇを加え、３５℃でエチレンの予備重合を行うことにより、３ｇのポリエチレンが予備重合された。
【０１１４】
（３）エチレンの重合
十分に窒素置換された内容積が３Ｌのステンレス製オートクレーブに、ヘプタン１．５Ｌを装入し、系内をエチレンと水素の混合ガス（水素含量０．０５ｍｏｌ％）で置換した。次いで系内を６０℃とし、トリイソブチルアルミニウム１．５ｍｍｏｌ、上記（２）で調製した予備重合触媒１８０ｍｇを添加した。その後、上記と同様の組成を有するエチレンと水素の混合ガスを導入し、全圧８ｋｇ／ｃｍ２−Ｇとして重合を開始した。その後、混合ガスのみを補給し、全圧を８ｋｇ／ｃｍ２−Ｇに保ち、７０℃で１．５時間重合を行った。結果を表１（その１〜その４）に示す。
【０１１５】
【表１】
［表１（その１）］
0003579391.tif 000003
【０１１６】
【表２】
［表１（その２）］
0003579391.tif 000004
【０１１７】
【表３】
［表１（その３）］
0003579391.tif 000005
【０１１８】
【表４】
［表１（その４）］
0003579391.tif 000006
【０１１９】
【発明の効果】
本発明のエチレン系重合体は、均一延伸性・耐ドローダウン性・スウェル・押出性に代表される成形加工性と、剛性・耐衝撃性・ＥＳＣＲに代表される機械的物性に優れるエチレン系重合体を提供する。特に、本発明のエチレン系重合体は剛性とＥＳＣＲのバランスが従来公知のエチレン系重合体に比べて格段に優れている。
【図面の簡単な説明】
【図１】実施例１〜４で得られたエチレン系重合体のＧＰＣ曲線
【図１】
0003579391.tif 000007